(57)【特許請求の範囲】
【請求項１】
発泡部材からなる基材と、
該基材を挟むように該基材の一面に配置された第一の繊維層と、
該第一の繊維層の表面で前記基材の車室側に設けられる、通気性のある表皮層と、
前記基材の他面に配置された第二の繊維層と、
該第二の繊維層に接着され、前記基材の車体側に設けられるアルミ蒸着フィルムと、の積層構造を有する車両用内装材であって、
前記第一の繊維層および前記第二の繊維層は、少なくとも前記車両用内装材を補強する補強層であり、
前記アルミ蒸着フィルムは、赤外線を反射させる機能とともに非通気性の機能を有し、透明な樹脂からなるベースフィルムの表面に金属層の第一のアルミ蒸着層と、該ベースフィルムの裏面に金属層の第二のアルミ蒸着層とから構成され、
前記ベースフィルムとその表面の第一のアルミ蒸着層との間を、および該ベースフィルムとその裏面の第二のアルミ蒸着層との間を、それぞれ、強固に接着するコロナ処理またはアンカーコート処理が施された特殊処理層をさらに有し、
前記ベースフィルムの表面側で、外気に晒され、前記第一のアルミ蒸着層が、空気中の水分と反応して水酸化されることによる、該第一のアルミ蒸着層に入射される赤外線に対する赤外線反射率と、
前記ベースフィルムの裏面側で、前記第二のアルミ蒸着層が、前記表皮層、前記第一の繊維層、前記基材、前記第二の繊維層から浸入する水分により部分的に水酸化されることによる、該第二のアルミ蒸着層に入射される赤外線に対する赤外線反射率とは、ほぼ同じであり、おのおの約６０パーセントである、ことを特徴とする車両用内装材。
【発明の詳細な説明】
【技術分野】
【０００１】
本発明は車両用内装材に係り、車両のたとえばルーフの内側に装着される車両用内装材に関する。
【背景技術】
【０００２】
この種の車両用内装材として、たとえば下記特許文献１に開示されているように、基材の表面側に表皮層を設け、基材の裏面側に裏面層を設けた車両用天井材が知られている。
【０００３】
すなわち、図６に示すように、車両用内装材１０は、ウレタン製の基材１１と、この基材１１を挟むように配設される表面側繊維層１２および裏面側繊維層１３と、表面側繊維層１２の表面に設けられ車室の天井面を形成する表皮層１４と、裏面側繊維層１３の裏面に設けられる裏面層１５と、を積層して構成されている。
【０００４】
ここで、基材１１、表面側繊維層１２、裏面側繊維層１３、表皮層１４は、通気性の材料で構成され、裏面層１５は非通気性の材料で構成されている。これにより、車室内から車両用内装材１０の裏面側への空気の流れを止めることができ、表皮層１４の表面に塵埃が付着することが防止されるようになっている。
【０００５】
このような車両用内装材１０の製造方法を図７に基づいて説明する。なお、図７では、成形素材１０’の向きに合わせ、上位に表皮層１４を配置させ、下位に裏面層１５を配置させて示している。
【０００６】
図７（ａ）に示すように、基材１１、表面側繊維層１２、裏面側繊維層１３、表皮層１４、裏面層１５を積層させて、成形素材１０’を用意する。成形素材１０’のうち表面側繊維層１２および裏面側繊維層１３のそれぞれの表面には、予め、接着剤１７が全面に亘って塗布されている。そして、図７（ｂ）に示すように、成形素材１０’を上型４１および下型４２で挟んでホットプレス成形を行う。このとき、表皮層１４の裏面を表面側繊維層１２の表面に接着し、裏面層１５の表面を裏面側繊維層１３の裏面に接着する。これにより、図６に示すように、全ての層を一体化して所定形状の車両用内装材を得る。
【０００７】
また、本願発明と関連する他の従来技術としては、たとえば、下記特許文献２がある。特許文献２は、樹脂発泡材の芯材と該心材の室内側に積層した表装材（表皮層）からなる基体（基材）と、赤外線反射層とからなり、該赤外線反射層は自動車ボディのルーフパネルに向けて取り付けられ、該赤外線反射層をたとえばアルミ蒸着シートで構成することにより、ルーフパネルへ太陽光が入射しても熱は該アルミ蒸着シートによって遮蔽される自動車用内装材が開示されている。ここで、アルミ蒸着シートは、プラスチック等の基材にアルミニウムが蒸着されたものとの記載がある。
【先行技術文献】
【特許文献】
【０００８】
【特許文献１】特開2003-280666号公報
【特許文献２】特開2001-158306号公報
【発明の概要】
【発明が解決しようとする課題】
【０００９】
ここで、本願発明者等は、特許文献１に示す裏面層、あるいは特許文献２に示す赤外線反射層に替えて、たとえばアルミ蒸着フィルムを用いる試みを行った。
【００１０】
ここで、アルミ蒸着フィルムは、２種の構成のものが市販されている。その一つは、アルミ蒸着フィルム単体と称されるもので、図８（ａ）に示すように、アルミ蒸着フィルム１は、樹脂からなるベースフィルム２の表面にアルミ蒸着層３が形成され、ベースフィルム２とアルミ蒸着層３は特殊処理によって強固な接着がなされて構成されている。なお、図８（ａ）中、特殊処理された層を符号４で示している。このように構成されたアルミ蒸着フィルム１は、アルミ蒸着層による赤外線反射率が約９５％となり、赤外線反射効率が良好なものとなっている。
【００１１】
アルミ蒸着フィルムの他の一つは、一般的なアルミ蒸着フィルムであり、図９（ａ）に示すように、アルミ蒸着フィルム１’は、図８（ａ）に示した構成において、アルミ蒸着層３の表面に接着剤５を介在させて樹脂からなる保護フィルム６が被着されたものとなっている。このように構成された一般的なアルミ蒸着フィルム１’は、アルミ蒸着層３の表面に保護フィルム６が形成されているため、アルミ蒸着層３の耐久性が優れたものとなっている。
【００１２】
しかし、図８（ａ）に示した構成からなるアルミ蒸着フィルム１を車両用内装材に組み込む場合、図８（ｂ）に示すように、該アルミ蒸着フィルム１のアルミ蒸着層３の水酸化を回避させるために、該アルミ蒸着層３を裏面側繊維層１３側に向けて配置させることが考えられるが、表皮層１４、表面側繊維層１２、基材１１、裏面側繊維層１３等からの水分の侵入によって、該アルミ蒸着層３は、全体面積の約１０％の範囲で水酸化が進行してしまい、アルミ蒸着層３の赤外線反射率が約６０％に低下してしまうことが判明した。さらに、アルミ蒸着フィルム１に形成されるベースフィルム２を通して赤外線が入射および反射がなされる構成となることから、その赤外線反射率は約９０％と低下してしまうことになる。
【００１３】
また、図９（ａ）に示した構成からなるアルミ蒸着フィルム１’を車両用内装材に組み込む場合、図９（ｂ）に示すように、アルミ蒸着フィルム１’のベースフィルム２を裏面側繊維層１３側に向けて接着させることになるが、アルミ蒸着フィルム１’それ自体が高価であるとともに、成形性が良好でないという不都合が生じる。さらに、アルミ蒸着フィルム１’に形成される保護フィルム６を通して赤外線が入射および反射される構成となることから、その赤外線反射率は約９０％と低下してしまうことになる。
【００１４】
本発明は、このような事情に基づいてなされたものであり、その目的は、安価で、成形性がよく、赤外線反射率の高い車両用内装材を提供することにある。
【課題を解決するための手段】
【００１５】
このような目的を達成するために、本発明は、アルミ蒸着フィルムとして、透明なベースフィルムの表面および裏面のそれぞれにアルミ蒸着層が形成された比較的安価なものを用いるようにしたものである。
【００１６】
そして、このようなアルミ蒸着フィルムを組み込んだ車両用内装材は、ベースフィルムの表裏面のそれぞれに形成されたアルミ蒸着層のうちの一方はたとえば裏面側繊維層１３に接着でき成形性よく構成されることになる。
【００１７】
また、裏面側繊維層１３に接着される一方のアルミ蒸着層は、該裏面側繊維層１３等からの水分の侵入によって水酸化が進行し、外気に晒される他方のアルミ蒸着層も水酸化が進行するが、２つの赤外線反射層を備えることになることから、図８（ｂ）および図９（ｂ）のいずれの構成と比較しても、赤外線反射率の高い車両用内装材を得ることができる。
【００１８】
なお、上述のアルミ蒸着フィルムは、必ずしもアルミを蒸着させたものに限定されることはなく、たとえばクロム等の他の金属を蒸着した金属蒸着フィルムを用いる場合にも適用できるものである。
【００１９】
本発明は、以下の構成によって把握される。
（１）本発明の車両用内装材は、発泡部材からなる基材と、該基材を挟むように該基材の一面に配置された第一の繊維層と、該第一の繊維層の表面で前記基材の車室側に設けられる、通気性のある表皮層と、前記基材の他面に配置された第二の繊維層と、該第二の繊維層に接着され、前記基材の車体側に設けられるアルミ蒸着フィルムと、の積層構造を有する車両用内装材であって、前記第一の繊維層および前記第二の繊維層は、少なくとも前記車両用内装材を補強する補強層であり、前記アルミ蒸着フィルムは、赤外線を反射させる機能とともに非通気性の機能を有し、透明な樹脂からなるベースフィルムの表面に金属層の第一のアルミ蒸着層と、該ベースフィルムの裏面に金属層の第二のアルミ蒸着層とから構成され、前記ベースフィルムとその表面の第一のアルミ蒸着層との間を、および該ベースフィルムとその裏面の第二のアルミ蒸着層との間を、それぞれ、強固に接着するコロナ処理またはアンカーコート処理が施された特殊処理層をさらに有し、前記ベースフィルムの表面側で、外気に晒され、前記第一のアルミ蒸着層が、空気中の水分と反応して水酸化されることによる、該第一のアルミ蒸着層に入射される赤外線に対する赤外線反射率と、前記ベースフィルムの裏面側で、前記第二のアルミ蒸着層が、前記表皮層、前記第一の繊維層、前記基材、前記第二の繊維層から浸入する水分により部分的に水酸化されることによる、該第二のアルミ蒸着層に入射される赤外線に対する赤外線反射率とは、ほぼ同じであり、おのおの約６０パーセントである、ことを特徴とする。
【発明の効果】
【００２０】
このように構成された車両用内装材によれば、安価で、成形性がよく、赤外線反射率の高い車両用内装材を得ることができる。
【図面の簡単な説明】
【００２１】
【図１】本発明の車両用内装材の実施形態１の層構造を示す断面図である。
【図２】本発明の車両用内装材が適用される車両を示した図である。
【図３】本発明の車両用内装材を、図２の矢印Ｃ方向から観た平面図である。
【図４】本発明の車両用内装材の実施形態１の製造方法を示す断面図である。
【図５】本発明の車両用内装材の赤外線の入射・反射の光路を示す説明図である。
【図６】従来の車両用内装材の層構造を示す断面図である。
【図７】従来の車両用内装材の製造方法の一実施例を示す断面図である。
【図８】従来のアルミ蒸着フィルムの一例を示す断面図と、このアルミ蒸着フィルムを車両用内装材に適用させた場合の断面図である。
【図９】従来のアルミ蒸着フィルムの他の例を示す断面図と、このアルミ蒸着フィルムを車両用内装材に適用させた場合の断面図である。
【発明を実施するための形態】
【００２２】
以下、添付図面を参照して、本発明を実施するための形態（以下、実施形態）について詳細に説明する。なお、実施形態の説明の全体を通して同じ要素には同じ番号を付している。
（実施形態１）
図２は、本発明の車両用内装材１０が適用される車両を示している。図２に示すように、車両２０は、車体２１、前輪２２、後輪２３、車室２４を備えている。車両用内装材１０は、たとえば車室２４の上方を覆うループ２５の内側に設けられ、この車両用内装材１０によって、車室２４の天井面を内装するようになっている。
【００２３】
図３は、車両用内装材１０を、図２の矢印Ｃ方向から観た平面図である。前部３０１がほぼ平板状に形成され、該前部３０１から後方部分は、中央に行くに従って高くなる湾曲部３０２が形成されている。車両用内装材１０には、たとえば、室内灯（ルームランプ、マップランプ等）を取り付けるための開口部３０３Ａ、サンバイザを取り付けるための開口部３０３Ｂ、グリップを取り付けるための開口部３０３Ｃが設けられている。
【００２４】
図１は、車両用内装材１０の層構造を示す断面図である。図１に示すように、車両用内装材１０は、基材１１と、基材１１を挟むように配置される補強用の表面側繊維層１２および裏面側繊維層１３と、表面側繊維層１２の表面に設けられ車室内の天井面を形成する表皮層１４と、裏面側繊維層１３の表面に接着されるアルミ蒸着フィルム３０との積層構造を有する。ここで、アルミ蒸着フィルム３０は、樹脂からなるベースフィルム３１の表裏面のそれぞれにアルミ蒸着層３２、３３が形成され、ベースフィルム３１とこれらアルミ蒸着層３２、３３は特殊処理（たとえばコロナ処理またはアンカーコート）によって強固な接着がなされている。なお、図１中、特殊処理された層を符号３４、３５で示している。ここで、ベースフィルム３１は、透明な樹脂（たとえばＰＰ、ＰＥＴ等）で形成され、０．８〜２５μｍの範囲の厚さが適当である。また、各アルミ蒸着層３２、３３は、０．０１〜０．０９μｍの範囲の厚さが適当である。なお、表面側繊維層１２および裏面側繊維層１３のそれぞれの表裏面には、予め、接着剤１７が全面に亘って塗布されている。また、図１で、製造工程における各層の位置に合わせ、上位に表皮層１４を配置し、下位にアルミ蒸着フィルム３０を配置している。
【００２５】
なお、基材１１は、たとえば半硬質ウレタンフォーム等の発泡材料から構成されている。表面側繊維層１２、裏面側繊維層１３は、ガラスマット等の繊維材料から構成されている。表面側繊維層１２、裏面側繊維層１３は、その表裏面の全面に亘って接着剤１７が塗布されているのは上述したとおりである。表面側繊維層１２、裏面側繊維層１３は、車両用内装材１０を補強する補強層であるとともに、表皮層１４およびアルミ蒸着フィルム３０を基材１１側に接着する接着層としての機能を果たす。表皮層１４は、不識布、識布、ニット等の通気性の材料から任意に選択される。また、このように構成されるアルミ蒸着フィルム３０は、赤外線を反射させる機能の他に非通気性の機能をも有するようになる。接着剤１７としては、イソシアネート等の湿気硬化型接着剤または熱硬化性樹脂接着剤が好適である。なお、ここでは、表面側繊維層１２および裏面側繊維層１３に接着剤１７を塗布して表皮層１４、アルミ蒸着フィルム３０を接着するようにしたが、基材１１に塗布または含浸された接着剤１７を表面側繊維層１２および裏面側繊維層１３に浸透させ、表面側繊維層１２の表面および裏面側繊維層１３の裏面に接着剤１７に付着させ、この接着剤１７によって、表面側繊維層１２および裏面側繊維層１３のそれぞれに表皮層１４およびアルミ蒸着フィルム３０を接着するようにしてもよい。
【００２６】
次に、上述のような車両用内装材１０の製造方法を図４に基づいて説明する。車両用内装材１０の製造方法は、成形素材１０’を得る素材準備工程と、この成形素材１０’を用いてホットプレス成形を行う成形工程からなる。図４（ａ）に示すように、素材準備工程では、基材１１、表面側繊維層１２、裏面側繊維層１３、表皮層１４、およびアルミ蒸着フィルム３０を積層させることによって成形素材１０’を得る。そして、成形素材１０’を成形金型４０に搬送し、セットする。さらに、成形工程では、図４（ｂ）に示すように、表皮層１４側を成形する上型４１およびアルミ蒸着フィルム３０側を成形する下型４２からなる成形金型４０を用い、上型４１と下型４２を合わせて型締めし、成形素材１０’を上型４１と下型４２で挟持することにより１３０〜１５０℃の型温でホットプレスを行う。なお、図４（ａ）、（ｂ）は、アルミ蒸着フィルム３０において、ベースフィルム３１とアルミ蒸着層３３の間に介在される３５、ベースフィルム３１とアルミ蒸着層３２の間に介在される３４は省略して示している。
図５は、上述のようにして形成された車両用内装材１０を示す断面図で、アルミ蒸着フィルム３０を上位に位置づけて示している。図中矢印Ａは赤外線がアルミ蒸着フィルム３０のアルミ蒸着膜３３に入射および反射する光路を示し、図中矢印Ｂは赤外線がアルミ蒸着フィルム３０のアルミ蒸着膜３２に入射および反射する光路を示している。
【００２７】
アルミ蒸着フィルム３０のアルミ蒸着膜３２は、外気に晒され、水酸化が進行することを免れることはできないが、該水酸化による赤外線反射率の低下は約３０％減に抑えることができ、赤外線反射率を約６０％に保持することができるようになる。また、アルミ蒸着フィルム３０のアルミ蒸着膜３３は、表皮層１４、表面側繊維層１２、基材１１、裏面側繊維層１３等からの水分の侵入によって全体面積の約１０％の範囲で水酸化が進行してしまうが、該アルミ蒸着層３の赤外線反射率を約６０％に保持することができるようになる。
【００２８】
このことから、アルミ蒸着フィルム３０の表裏面のそれぞれにアルミ蒸着膜３２およびアルミ蒸着膜３３を形成することによって、たとえば図８（ｂ）、あるいは図９（ｂ）で示した構成よりもアルミ蒸着フィルム３０の赤外線反射率を大幅に向上させることができるようになる。
【００２９】
したがって、安価で、成形性がよく、赤外線反射率の高い車両用内装材１０を得ることができるようになる。
（実施形態２）
実施形態１では、基材１１の表裏面にそれぞれ表面側繊維層１２および裏面側繊維層１３を接着させた構成としたものである。しかし、これらは繊維層であることはなく、他のたとえば樹脂からなる材料であってもよいことはいうまでもない。
（実施態様３）
実施形態１では、赤外線反射層としてアルミ蒸着フィルムを使用したものである。しかし、蒸着層として必ずしもアルミニウムに限定されることはなく、たとえばクロムのような他の金属からなる蒸着層であってもよいことはいうまでもない。
【００３０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３１】
１、１’、３０……アルミ蒸着フィルム、３……アルミ蒸着層、５……接着剤、６……保護フィルム、１０……車両用内装材、１１……基材、１２……表面側繊維層、１３……裏面側繊維層、１４……表皮層、１５……裏面層、２０……車両、２１……車体、２２……前輪、２３……後輪、２４……車室、２５……ループ、３１……ベースフィルム、３２、３３……アルミ蒸着層。
【図１】
0005651135.tif 000002
【図２】
0005651135.tif 000003
【図３】
0005651135.tif 000004
【図４】
0005651135.tif 000005
【図５】
0005651135.tif 000006
【図６】
0005651135.tif 000007
【図７】
0005651135.tif 000008
【図８】
0005651135.tif 000009
【図９】
0005651135.tif 000010